(57)【要約】  本発明は、得られるフルカラー画像に、特に青色系及び緑色系に関して高い色再現性が得られると共に、優れた階調性を得ることのできるフルカラー画像形成方法を提供する。この発明は、少なくとも、イエロートナー、マゼンタトナー、及び、２種類のシアントナー（１）とシアントナー（２）を用いて、フルカラー画像を形成するフルカラー画像形成方法であって、シアントナー（１）単独で形成されるトナー像は、最大彩度Ｃ＊の値が５０以上であり、かつ、Ｌ＊ａ＊ｂ＊表色系で表される色空間における明度Ｌ＊の値が３０以上５２以下のものであり、シアントナー（２）単独で形成されるトナー像は、最大彩度Ｃ＊の値が５０以上であり、かつ、Ｌ＊ａ＊ｂ＊表色系で表される色空間における明度Ｌ＊値が５８以上７５以下のものであることを特徴とする
2010007963.tif 000002
【特許請求の範囲】
【請求項１】
少なくとも、イエロートナー、マゼンタトナー、及び、シアントナー（１）とシアントナー（２）を用いて、フルカラー画像を形成するフルカラー画像形成方法であって、
前記シアントナー（１）単独で形成されるトナー像は、
最大彩度Ｃ＊の値が５０以上であり、かつ、Ｌ＊ａ＊ｂ＊表色系で表される色空間における明度Ｌ＊の値が３０以上５２以下のものであり、
前記シアントナー（２）単独で形成されるトナー像は、
最大彩度Ｃ＊の値が５０以上であり、かつ、Ｌ＊ａ＊ｂ＊表色系で表される色空間における明度Ｌ＊値が５８以上７５以下のものであることを特徴とするフルカラー画像形成方法。
【請求項２】
前記イエロートナー単独で形成されたトナー像は、
最大彩度Ｃ＊の値が８５以上であり、かつ、Ｌ＊ａ＊ｂ＊表色系で表される色空間における明度Ｌ＊の値が７０以上９０以下のものであり、
前記マゼンタトナー単独で形成されたトナー像は、
最大彩度Ｃ＊の値が７０以上であり、かつ、Ｌ＊ａ＊ｂ＊表色系で表される色空間における明度Ｌ＊の値が２０以上５５以下のものであることを特徴とする請求項１に記載のフルカラー画像形成方法。
【請求項３】
前記フルカラー画像形成方法に使用されるイエロートナー、マゼンタトナー、シアントナー（１）及び、シアントナー（２）は、
いずれも軟化点が７５℃以上１１５℃以下であり、
これら４種類のトナーの軟化点の最大値と最小値の差が４℃未満の範囲内にあることを特徴とする請求項１または２に記載のフルカラー画像形成方法。
【発明の詳細な説明】
【技術分野】
【０００１】
本発明は、静電荷像現像用トナー（以下、簡単にトナーともいう）を用いた電子写真方式のフルカラー画像形成方法に関する。
【背景技術】
【０００２】
近年、静電荷像現像用トナーを用いた電子写真方式の画像形成方法によれば、従来から主として文書の作成などに用いられているモノクロ画像の形成（モノクロプリント）の他、フルカラー画像の形成（フルカラープリント）を行なうことができるようになってきている。【０００３】
このようなトナーを用いた電子写真方式の画像形成方法においては、イエロートナー、マゼンタトナーおよびシアントナーの各々によるトナー像を重ね合わせることによって所望の色調のフルカラー画像が形成される（たとえば、特許文献１参照。）。【０００４】
特に、カタログや広告、あるいはポスター等として用いられるフルカラー画像を形成する場合においては、オリジナル画像を忠実に再現することが要求されている。それに伴い、形成される画像には、高い階調性を実現することや、画像の色の鮮やかさをより高めること、さらには、画像の色再現範囲を拡張することといった品質が要求されている。【０００５】
しかしながら、フルカラー画像を形成するための静電荷像現像用トナーとして、イエロートナー、マゼンタトナー及びシアントナーの３種類のカラートナーだけでは十分な色調再現が困難だと考えられる様になった。そこで、これら３種類のカラートナーに加えて、明度の高い画像領域であるハイライト部には淡い色のトナー、明度の低い画像領域であるベタ部には濃い色のトナーを用いて画像形成を行う方法が提案される様になった（たとえば、特許文献２〜７参照）。【０００６】
たとえば、特許文献２には、静電荷像現像用トナーとして、イエロートナー、マゼンタトナーと共に、赤−緑方向の色相と黄−青方向の色相とが規定された、淡色すなわち明度の高いシアントナーと濃色すなわち明度の低いシアントナーを用いて画像を形成する方法が提案されている。【０００７】
しかしながら、淡色のトナーと濃色のトナーを用いて形成されるフルカラー画像では、要求されるレベルの十分な色再現範囲を得ることができなかった。その理由は、使用される淡色のシアントナーが、着色剤を構成する顔料の添加量を低減させて淡色化（高明度化）しているため、淡色のトナーでは彩度が低下してしまい十分な色再現が困難になっていたのである。
【先行技術文献】
【特許文献】
【０００８】
【特許文献１】特開平８−３２８３４１号公報
【特許文献２】特開２００５−１７３５７６号公報
【特許文献３】特開平１１−２１２３２７号公報
【特許文献４】特開２００４−７０２０８号公報
【特許文献５】特開２００４−７０２０９号公報
【特許文献６】特開２００４−１３３３８１号公報
【特許文献７】特開２００４−２９５０７９号公報
【発明の概要】
【発明が解決しようとする課題】
【０００９】
本発明は、以上の事情に基づいてなされたものである。すなわち、本発明の目的は、得られるフルカラー画像に、特に青色系及び緑色系に関して高い色再現性が得られると共に、優れた階調性を得ることのできるフルカラー画像形成方法を提供することにある。
【課題を解決するための手段】
【００１０】
本発明は、下記に記載の構成を採ることにより達成される。すなわち、
少なくとも、イエロートナー、マゼンタトナー、及び、シアントナー（１）とシアントナー（２）を用いて、フルカラー画像を形成するフルカラー画像形成方法であって、
前記シアントナー（１）単独で形成されるトナー像は、
最大彩度Ｃ＊の値が５０以上であり、かつ、Ｌ＊ａ＊ｂ＊表色系で表される色空間における明度Ｌ＊の値が３０以上５２以下のものであり、
前記シアントナー（２）単独で形成されるトナー像は、
最大彩度Ｃ＊の値が５０以上であり、かつ、Ｌ＊ａ＊ｂ＊表色系で表される色空間における明度Ｌ＊値が５８以上７５以下のものであることを特徴とする。【００１１】
上記の構成は、
少なくとも、イエロートナー、マゼンタトナー、下記条件（１）を満たす低明度シアントナーと、下記条件（２）を満たす高明度シアントナーとを用いるフルカラー画像形成方法ということもできる。すなわち、
条件（１）：
低明度シアントナー単独で形成したトナー像において、最大彩度Ｃ＊の値Ｃ＊（ｃ１）が５０以上であり、Ｌ＊ａ＊ｂ＊で表される色空間における明度Ｌ＊の値Ｌ＊（ｃ１）が３０〜５２である。【００１２】
条件（２）：
高明度シアントナー単独で形成したトナー像において、最大彩度Ｃ＊の値Ｃ＊（ｃ２）が５０以上であり、Ｌ＊ａ＊ｂ＊で表される色空間における明度Ｌ＊の値Ｌ＊（ｃ２）が５８〜７５である。【００１３】
また、本発明に係るフルカラー画像形成方法においては、
イエロートナー単独で形成されたトナー像が、最大彩度Ｃ＊の値が８５以上であり、かつ、Ｌ＊ａ＊ｂ＊表色系で表される色空間における明度Ｌ＊の値が７０以上９０以下のものであり、
マゼンタトナー単独で形成されたトナー像が、最大彩度Ｃ＊の値が７０以上であり、かつ、Ｌ＊ａ＊ｂ＊表色系で表される色空間における明度Ｌ＊の値が２０以上５５以下のものであることが好ましい。【００１４】
このことは、
イエロートナーとして、単独で形成したトナー像において、最大彩度Ｃ＊の値Ｃ＊（ｙ）が８５以上であり、Ｌ＊ａ＊ｂ＊で表される色空間における明度Ｌ＊の値Ｌ＊（ｙ）が７０〜９０であるものを用い、
マゼンタトナーとして、単独で形成したトナー像において、最大彩度Ｃ＊の値Ｃ＊（ｍ）が７０以上であり、Ｌ＊ａ＊ｂ＊で表される色空間における明度Ｌ＊の値Ｌ＊（ｍ）が２０〜５５であるものを用いることが好ましいということもできる。【００１５】
本発明のフルカラー画像形成方法においては、イエロートナー、マゼンタトナー、低明度シアントナー（シアントナー（１））および高明度シアントナー（シアントナー（２））は、いずれも軟化点が７５〜１１５℃であり、これらの４種類のトナーの軟化点の最大値と最小値との差が４℃未満の範囲内にあることが好ましい。
【発明の効果】
【００１６】
本発明に係るフルカラー画像形成方法では、明度の異なる２種類のシアントナーが用いられている。この明度の異なる２種類のシアントナーは、１つは明度Ｌ＊が３０以上５２以下であり、もう１つは明度Ｌ＊が５８以上７５以下であるとともに、いずれのトナーも最大彩度Ｃ＊の値が５０以上となるものである。これら明度の異なる２種類のシアントナーを用いることにより、画像の色の鮮やかさを損なうことなく、色再現範囲を拡張することができる様になった。その結果、得られるフルカラー画像は高い色再現性と優れた階調性を得ることができ、特に青色系及び緑色系のカラー画像形成で良好な結果が得られた。
【図面の簡単な説明】
【００１７】
【図１】本発明のフルカラー画像形成方法に用いられるタンデム型のフルカラー画像形成装置の構成の一例を示す説明図である。
【発明を実施するための形態】
【００１８】
以下、本発明について詳細に説明する。
【００１９】
本発明に係るフルカラー画像形成方法は、少なくとも以下の工程を経てフルカラー画像を形成するものである。すなわち、
（ａ）潜像担持体表面の静電荷像を現像剤により現像してトナー像を形成する現像工程、
（ｂ）現像工程において潜像担持体表面に形成されたトナー像を画像支持体に転写する転写工程、
（ｃ）転写工程において画像支持体上に転写されたトナー像を画像支持体に定着する定着工程、
を少なくとも経ることによりフルカラー画像が形成されるものである。
【００２０】
そして、上記フルカラー画像形成には、少なくともイエロートナー、マゼンタトナーとともに明度の異なる２種類のシアントナーが用いられる。これら２種類のシアントナーを単独に用いて形成されたトナー画像は、明度は異なるものになるが、最大彩度Ｃ＊はいずれも特定範囲以上の値となるものである。ここで、本発明で使用される明度の異なる２種類のシアントナーをシアントナー（１）、シアントナー（２）とすると、各シアントナー単独で形成したトナー画像は以下の条件を満たすものになる。ここで、「明度の異なる２種類のシアントナー」と述べているが、これは、各シアントナーを単独に用いて形成されるトナー画像の明度が異なるものであることを意味するものである。この観点から、本発明では、シアントナー像を形成したときに相対的に低い明度が得られるシアントナー（１）を「低明度シアントナー」、また、相対的に高い明度が得られるシアントナー（２）を「高明度シアントナー」ともいう。
【００２１】
シアントナー（１）単独で形成されたトナー像：
最大彩度Ｃ＊の値が５０以上
Ｌ＊ａ＊ｂ＊表色系で表される色空間における明度Ｌ＊の値が３０以上５２以下
シアントナー（２）単独で形成されたトナー像：
最大彩度Ｃ＊の値が５０以上
Ｌ＊ａ＊ｂ＊表色系で表される色空間における明度Ｌ＊値が５８以上７５以下。
【００２２】
本発明でいう「最大彩度」は以下の様に定義される。先ず、トナー粒子中の着色剤含有量が多く設定されている場合（通常、８〜１０質量％）、トナー付着量の増大とともに彩度もほぼ比例して上昇していくが、あるレベルを超えるとトナー付着量が増大しても彩度は上昇せず停滞し出しついには低下する様になる。このトナー付着量が増大しているのに彩度が上昇から下降に転じるときの彩度を最大彩度と定義する。また、トナー付着量の増大に比例してトナー像の彩度が上昇する場合、画像形成装置で設定可能な画像支持体へのトナー付着量が最大となるときのトナー画像の彩度を最大彩度と定義する。
【００２３】
なお、画像出力は、「ＥＣＩ（Ｅｕｒｏｐｅａｎ  Ｃｏｌｏｒ  Ｉｎｉｔｉａｔｉｖｅ）」推奨の「ＥＣＩ２００２チャート（Ｒａｎｄｏｍ  Ｌａｙｏｕｔ）」を使用することが可能である。また、彩度及び明度を測定する際に使用する画像支持体は、坪量１２８ｇ／ｍ２、明度約９３のものを用いることが可能で、この様な画像支持体の具体例としては、たとえば、王子製紙（株）製の「ＰＯＤグロスコート紙」等が挙げられる。また、トナー画像の定着条件は、本発明を採用する画像形成装置の標準定着条件とする。さらに、トナー画像の光沢度は、測定角７５度の光沢度を「Ｇｌｏｓｓ  Ｍｅｔｅｒ（村上色彩工学研究所製）」を用いて測定を行い、少なくとも光沢度が１０以上となるトナー画像を測定する。
【００２４】
この様に、最大彩度は、トナー付着量との関係によって定められるものである。そして、最大彩度をはじめとする彩度は下記式（１）により算出されるものである。
【００２５】
また、「彩度」とは、色の鮮やかさの度合いを示す値であり、Ｌ＊ａ＊ｂ＊表色系〔ＣＩＥ（国際照明委員会）１９７６（Ｌ＊ａ＊ｂ＊）色空間〕に基いて測定されるａ＊及びｂ＊の値から、下記式（１）にしたがって求められる値をいう。
【００２６】
ここで、Ｌ＊ａ＊ｂ＊表色系とは、色を数値化して表現するのに用いられる手段の１つで、Ｌ＊はＬ＊ａ＊ｂ＊表色系色度図におけるｚ軸方向の座標であって明度を表すものである。また、ａ＊はＬ＊ａ＊ｂ＊表色系色度図におけるａ＊座標の値であり、ｂ＊はＬ＊ａ＊ｂ＊表色系色度図におけるｂ＊座標の値であって、ａ＊とｂ＊の両者により色相と彩度は表されるものである。
【００２７】
なお、色相とは赤、黄、緑、青、紫等の色合いをいうものである。具体的には、Ｌ＊ａ＊ｂ＊表色系色度図中のｘ軸−ｙ軸平面において、ａ＊で示されるｘ軸の＋（プラス）方向が赤方向で、当該ｘ軸の−（マイナス）方向が緑方向であり、また、ｂ＊で示されるｙ軸の＋（プラス）方向が黄方向で、当該ｙ軸の−（マイナス）方向が青方向である。
【００２８】
【数１】
2010007963.tif 000003
【００２９】
上記式（１）に示す様に、彩度Ｃ＊はＬ＊ａ＊ｂ＊表色系色度図において、座標点（ａ，ｂ）と原点Ｏからの距離を意味するものと解釈することもできる。また、上記式（１）により彩度Ｃ＊を算出するためのａ＊の値とｂ＊の値は、各々、分光光度計「Ｇｒｅｔａｇ  Ｍａｃｂｅｔｈ  Ｓｐｅｃｔｒｏｌｉｎｏ」（Ｇｒｅｔａｇ  Ｍａｃｂｅｔｈ社製）により測定が可能である。上記分光光度計による測定は、光源にＤ６５光源、反射測定アパーチャにφ４ｍｍのものを使用し、測定波長域３８０〜７３０ｎｍを１０ｎｍ間隔、視野角（ｏｂｓｅｒｖｅｒ）を２°、基準合わせに専用白タイルを用いる条件の下で行う。
【００３０】
そして、測定対象となるトナー像が、前述のシアントナー（１）とシアントナー（２）をそれぞれ用いて形成されたものである場合、最大彩度Ｃ＊は色相角ｈが１９５度のときに測定されたものである。
【００３１】
ここで、「色相角ｈ」とは、たとえば、明度がある値をとるときの色相と彩度の関係を表すｓ軸−ｙ軸平面を形成したとき、ある座標点（ａ，ｂ）と原点Ｏとを結ぶ半直線が、ｘ軸の＋方向（赤方向）から半時計周りの方向において、ｘ軸の＋方向（赤方向）に伸びる直線となす角度をいうもので、下記式（２）により算出される。
【００３２】
【数２】
2010007963.tif 000004
【００３３】
また、前述した明度Ｌ＊は色の相対的な明るさのことをいうものであり、明度Ｌ＊の値は、前述したａ＊の値及びｂ＊の値の測定方法と同様、分光光度計「Ｇｒｅｔａｇ  Ｍａｃｂｅｔｈ  Ｓｐｅｃｔｒｏｌｉｎｏ」（Ｇｒｅｔａｇ  Ｍａｃｂｅｔｈ社製）により測定が可能である。明度Ｌ＊の測定も光源にＤ６５光源、反射測定アパーチャにφ４ｍｍのものを使用し、測定波長域３８０〜７３０ｎｍを１０ｎｍ間隔、視野角（ｏｂｓｅｒｖｅｒ）を２°、基準合わせに専用白タイルを用いる条件の下で行う。
【００３４】
そして、測定対象となるトナー像が、前述のシアントナー（１）とシアントナー（２）をそれぞれ用いて形成されたものである場合、明度Ｌ＊は色相角ｈが１９５度のときに測定されたものである。
【００３５】
本発明では、前述のシアントナー（１）単独でトナー像を形成したとき、当該トナー像の最大彩度Ｃ＊は５０以上で、明度Ｌ＊は３０以上５２以下であり、明度Ｌ＊は４８以上５２以下が特に好ましい。
【００３６】
また、前述のシアントナー（２）単独でトナー像を形成したとき、当該トナー像の最大彩度Ｃ＊は５０以上で、明度Ｌ＊は５８以上７５以下であり、明度Ｌ＊は６４以上７４以下が特に好ましい。
【００３７】
また、シアントナー（１）単独で形成されたトナー像の明度とシアントナー（２）単独で形成されたトナー像の明度の差ΔＬ＊は、少なくとも６よりも大きいことが好ましく、８以上１５以下がより好ましい。
【００３８】
また、本発明に係るフルカラー画像形成方法では、イエロートナー単独で形成されたトナー像とマゼンタトナー単独で形成されたトナー像がそれぞれ下記の条件を満たすものであることが好ましい。
【００３９】
イエロートナー単独で形成されたトナー像：
最大彩度Ｃ＊の値が８５以上
Ｌ＊ａ＊ｂ＊表色系で表される色空間における明度Ｌ＊の値が７０以上９０以下
マゼンタトナー単独で形成されたトナー像：
最大彩度Ｃ＊の値が７０以上
Ｌ＊ａ＊ｂ＊表色系で表される色空間における明度Ｌ＊の値が２０以上５５以下。
【００４０】
ここで、イエロートナー単独で形成されたトナー像の最大彩度Ｃ＊を算出するためのａ＊の値及びｂ＊の値、明度Ｌ＊を測定する際の色相角ｈは７５度とされる。また、マゼンタトナー単独で形成されたトナー像の最大彩度Ｃ＊を算出するためのａ＊の値及びｂ＊の値、明度Ｌ＊を測定する際の色相角ｈは３１５度とされる。
【００４１】
この様に、イエロートナー単独で形成されたトナー像が上記条件を満たすものとなることにより、イエロートナーと高い明度の得られるシアントナー（２）とを組み合わせることにより形成される色調であるライトグリーン系のトナー像は、ガサツキ感のない良好な粒状性のものにすることができる。
【００４２】
その理由は以下の様に考えられる。一般に、イエロートナー単独で形成されるトナー像の明度は、シアントナー単独で形成されるトナー像の明度よりも高いものになる。そこで、イエロートナーとシアントナーとを組み合わせて形成されるライトグリーン系のトナー像は、イエロートナー像の下地にシアントナーのドットを重ね合わせることにより形成されている。
【００４３】
本発明では、イエロートナー像の明度とシアントナー（２）で形成されるトナー像の明度の差を小さくしているので、ライトグリーンのトナー像においてシアントナーのドットを目立たなくさせることができる様になり良好な粒状性が得られる様になったものと考えられる。
【００４４】
また、マゼンタトナー単独で形成されたトナー像が上記条件を満たすものとなることにより、マゼンタトナーと低い明度の得られるシアントナー（１）とを組み合わせることにより形成される色調であるダークブルー系のトナー像は、ガサツキ感のない良好な粒状性のものにすることができる。
【００４５】
その理由は以下の様に考えられる。一般に、マゼンタトナー単独で形成されるトナー像の明度は、シアントナー単独で形成されるトナー像の明度よりも低いものになる。そこで、シアントナーとマゼンタトナーとを組み合わせて形成されるダークブルー系のトナー像は、シアントナー像を下地にマゼンタトナーのドットを重ね合わせることにより形成されている。
【００４６】
本発明では、マゼンタトナー像の明度とシアントナー（１）で形成されるトナー像の明度の差を小さくしているので、ダークブルーのトナー像においてマゼンタトナーのドットを目立たなくさせることができる様になり良好な粒状性が得られる様になったものと考えられる。
【００４７】
本発明では、イエロートナー単独で形成されるトナー像において、最大彩度Ｃ＊が８５以上であり、明度Ｌ＊が７０以上９０以下であることが好ましい。そして、イエロートナーを用いて形成される二次色の１つである緑色系のトナー画像の発色性を向上させる観点から、明度Ｌ＊は８０以上９０以下であることが更に好ましく、８５以上９０以下であることが特に好ましい。
【００４８】
また、本発明では、マゼンタトナー単独で形成されるトナー像において、最大彩度Ｃ＊が７０以上であり、明度Ｌ＊が２０以上５５以下であることが好ましい。そして、最大彩度Ｃ＊は、マゼンタトナーを用いて形成される二次色である赤色系あるいは青色系の発色性を向上させる観点から、７０以上１００以下であることが更に好ましい。最大彩度Ｃ＊が７０以上１００以下のときの明度Ｌ＊は、マゼンタトナーを用いて形成される二次色である青色系、紫色系及び赤色系の発色性を向上させる観点から、３５以上５１以下であることが更に好ましく、４０以上４９以下が特に好ましい。
【００４９】
本発明に係るフルカラー画像形成方法に使用されるトナーであるイエロートナー、マゼンタトナー、シアントナー（１）及びシアントナー（２）は、いずれも軟化点温度（Ｔｓｐ）が７５℃以上１１５℃以下であることが好ましく、８０℃以上１１０℃以下であることが特に好ましい。
【００５０】
トナーの軟化点温度を上記範囲とすることにより、定着時の加熱によりオフセット現象を発生させない様に弾性率が維持され、かつ、形成されるトナー像を薄いものにすることができる。この様にトナー像を薄くすると、より多くの反射光がトナー像を透過できる様になって充分な彩度が得られる様になる。
【００５１】
更に、イエロートナー、マゼンタトナー、シアントナー（１）及びシアントナー（２）の４種類のトナーの軟化点のうち、最も高い軟化点と最も低い軟化点の差が４℃未満の範囲内にあることが好ましい。４つのトナーの軟化点の差を上記範囲内にすることにより、各トナーを重ね合わせて形成される画像領域では色重ねに起因する光沢むらの発生を抑制することができる。したがって、たとえば写真画像のシャドウ部分の様な画像領域でも光沢の均一性が高められることにより、形成される画像（プリント物）に高級感が得られる様になる。
【００５２】
本発明に係るフルカラー画像形成方法に使用されるトナーの軟化点温度は、たとえば、以下に挙げる操作等により制御が可能である。すなわち、
（１）樹脂を得る際に使用する重合性単量体の種類や組成比を調節する
（２）トナーの製造工程において、たとえば樹脂を得る過程で使用する連鎖移動剤の種類や使用量を調節する等して、樹脂の分子量を調整する
（３）離型剤等の構成材料の種類や使用量を調節する。
【００５３】
トナーの軟化点温度は、たとえば、「フローテスターＣＦＴ−５００」（島津製作所社製）を用いて測定することができる。その手順は、トナーを用いて高さ１０ｍｍの円柱形状体を形成する。そして、この円柱形状体を昇温速度６℃／分で加熱しながらプランジャーによって１．９６×１０６Ｐａの圧力を加え、直径１ｍｍ、長さ１ｍｍのノズルから押し出す。これにより、プランジャーからの降下量と温度との関係を示す軟化流動曲線が得られ、降下量５ｍｍにおける温度を軟化点温度とする。
【００５４】
本発明に係るフルカラー画像形成方法に使用されるトナーについてさらに説明する。本発明に係るフルカラー画像形成方法に使用されるトナーは、少なくとも樹脂と着色剤とを含有してなる粒子（以下、「着色粒子」ともいう。）よりなるものである。そして、本発明で使用されるシアントナー（１）及びシアントナー（２）、ならびにイエロートナーとマゼンタトナーは、使用する着色剤の種類、組成及び含有量等を調整することにより、前述した条件を有するトナー像の形成が可能なトナーになる。
【００５５】
低い明度の得られるシアントナー（１）に使用可能な着色剤としては、たとえば、Ｃ．Ｉ．ピグメントブルー１５：１〜１５：３、Ｃ．Ｉ．ピグメントブルー７８等の銅フタロシアニン化合物、亜鉛フタロシアニン化合物、アルミニウムフタロシアニン化合物等を単独で使用することが可能である。さらに、上記着色剤に後述するシアントナー（２）に使用可能な着色剤等のその他の着色剤を適宜の質量比で組み合わせて使用することも可能である。
【００５６】
また、高い明度の得られるシアントナー（２）に使用可能な着色剤としては、たとえば、下記一般式（Ｉ）、下記化学式（１）及び下記化学式（２）で表される化合物等を単独で好適に使用することができる。さらに、これらと共に、前述のシアントナー（１）に使用可能な着色剤等のその他の着色剤を適宜の質量比で組み合わせて使用することも可能である。
【００５７】
【化１】
2010007963.tif 000005
【００５８】
〔一般式（Ｉ）中、Ｍ１は、ケイ素原子、ゲルマニウム原子またはスズ原子を示し、Ｚ１は、それぞれ独立に、ヒドロキシ基、塩素原子、炭素数６〜１８のアリールオキシ基、炭素数１〜２２のアルコキシ基、下記一般式（II）で表される基を示し、Ａ１〜Ａ４は、それぞれ独立に、ベンゼン環を形成する原子団を示す。〕
【００５９】
【化２】
2010007963.tif 000006
【００６０】
〔式中、Ｚ２〜Ｚ４は、それぞれ独立に炭素数１〜２２のアルキル基、炭素数６〜１８のアリールオキシ基または炭素数１〜２２のアルコキシ基を示す。〕
イエロートナーに使用可能な着色剤は、イエロートナー単独でトナー像を形成したとき、そのイエロートナー像の最大彩度Ｃ＊が８５以上であり、明度Ｌ＊が７０以上９０以下となる条件を満たすものとなるよう、イエロー着色剤を選択的に用いることが好ましい。そして、イエロートナーを用いて形成される二次色の１つである緑色系のトナー画像の発色性を向上させる観点から、最大彩度Ｃ＊が８５以上であるときの明度Ｌ＊が８０以上９０以下となる様にイエロー着色剤を選択的に用いることが更に好ましい。
【００６１】
具体的に、イエロートナーの着色剤は、少なくとも下記のグループＸを構成するイエロー着色剤と、下記のグループＹを構成するイエロー着色剤とが組み合わされてなるものであることが好ましく、グループＸに係るイエロー着色剤（以下、「グループＸ着色剤」ともいう。）と、グループＹに係るイエロー着色剤（以下、「グループＹ着色剤」ともいう。）との質量比（グループＸ着色剤：グループＹ着色剤）は、６５：３５〜９５：５とされる。
〔グループＸ〕：
このグループＸは、Ｃ．Ｉ．ピグメントイエロー３、Ｃ．Ｉ．ピグメントイエロー３５、Ｃ．Ｉ．ピグメントイエロー６５、Ｃ．Ｉ．ピグメントイエロー７４、Ｃ．Ｉ．ピグメントイエロー９８およびＣ．Ｉ．ピグメントイエロー１１１によって構成されている。
〔グループＹ〕：
このグループＹは、Ｃ．Ｉ．ピグメントイエロー９、Ｃ．Ｉ．ピグメントイエロー３６、Ｃ．Ｉ．ピグメントイエロー８３、Ｃ．Ｉ．ピグメントイエロー１１０、Ｃ．Ｉ．ピグメントイエロー１３９、Ｃ．Ｉ．ピグメントイエロー１８１およびＣ．Ｉ．ピグメントイエロー１５３によって構成されている。
【００６２】
マゼンタトナーの着色剤は、マゼンタトナー自体が、そのマゼンタトナー単独でトナー像を形成したとき、そのマゼンタトナー像の最大彩度Ｃ＊が７０以上であり、明度Ｌ＊が２０以上５５以下となる条件を満たす様に、マゼンタ着色剤を選択的に用いることが好ましい。
【００６３】
そして、マゼンタトナーを用いて形成される二次色である赤色系あるいは青色系の発色性を向上させる観点から、最大彩度Ｃ＊が７０以上１００以下となる様にマゼンタ着色剤を選択的に用いることが更に好ましい。また、最大彩度Ｃ＊が７０以上１００以下であるときの明度Ｌ＊が３５以上５１以下となる様にマゼンタ着色剤を選択的に用いることが特に好ましい。
【００６４】
具体的に、マゼンタトナーの着色剤としては、下記の顔料や染料及び錯体化合物（以下、これらをまとめて「特定マゼンタ色素」ともいう。）を組み合わせてなるもの、すなわちそれぞれの分散液を混合することによって得られるものが用いられる。
【００６５】
顔料の具体例としては、たとえばＣ．Ｉ．ピグメントレッド２、Ｃ．Ｉ．ピグメントレッド３、Ｃ．Ｉ．ピグメントレッド６、Ｃ．Ｉ．ピグメントレッド７、Ｃ．Ｉ．ピグメントレッド９、Ｃ．Ｉ．ピグメントレッド１５、Ｃ．Ｉ．ピグメントレッド１６、Ｃ．Ｉ．ピグメントレッド４８：１、Ｃ．Ｉ．ピグメントレッド４８：３、Ｃ．Ｉ．ピグメントレッド５３：１、Ｃ．Ｉ．ピグメントレッド５７：１、Ｃ．Ｉ．ピグメントレッド１２２、Ｃ．Ｉ．ピグメントレッド１２３、Ｃ．Ｉ．ピグメントレッド１３９、Ｃ．Ｉ．ピグメントレッド１４４、Ｃ．Ｉ．ピグメントレッド１４９、Ｃ．Ｉ．ピグメントレッド１６６、Ｃ．Ｉ．ピグメントレッド１７７、Ｃ．Ｉ．ピグメントレッド１７８、Ｃ．Ｉ．ピグメントレッド２０８、Ｃ．Ｉ．ピグメントレッド２０９、Ｃ．Ｉ．ピグメントレッド２２２等が挙げられる。
【００６６】
また、染料の具体例としては、たとえば、Ｃ．Ｉ．ソルベントレッド３、Ｃ．Ｉ．ソルベントレッド１４、Ｃ．Ｉ．ソルベントレッド１７、Ｃ．Ｉ．ソルベントレッド１８、Ｃ．Ｉ．ソルベントレッド２２、Ｃ．Ｉ．ソルベントレッド２３、Ｃ．Ｉ．ソルベントレッド４９、Ｃ．Ｉ．ソルベントレッド５１、Ｃ．Ｉ．ソルベントレッド５３、Ｃ．Ｉ．ソルベントレッド８７、Ｃ．Ｉ．ソルベントレッド１２７、Ｃ．Ｉ．ソルベントレッド１２８、Ｃ．Ｉ．ソルベントレッド１３１、Ｃ．Ｉ．ソルベントレッド１４５、Ｃ．Ｉ．ソルベントレッド１４６、Ｃ．Ｉ．ソルベントレッド１４９、Ｃ．Ｉ．ソルベントレッド１５０、Ｃ．Ｉ．ソルベントレッド１５１、Ｃ．Ｉ．ソルベントレッド１５２、Ｃ．Ｉ．ソルベントレッド１５３、Ｃ．Ｉ．ソルベントレッド１５４、Ｃ．Ｉ．ソルベントレッド１５５、Ｃ．Ｉ．ソルベントレッド１５６、Ｃ．Ｉ．ソルベントレッド１５７、Ｃ．Ｉ．ソルベントレッド１５８、Ｃ．Ｉ．ソルベントレッド１７６、Ｃ．Ｉ．ソルベントレッド１７９等が挙げられる。
【００６７】
また、錯体化合物の好ましい具体例としては、たとえば下記化学式（３）〜化学式（６）で表される化合物が挙げられる。
【００６８】
【化３】
2010007963.tif 000007
【００６９】
これら着色剤の添加量は、トナー全体に対して１〜３０質量％、好ましくは２〜２０質量％の範囲とされる。
【００７０】
次に、本発明で使用されるトナーを構成する結着樹脂について説明する。本発明で使用されるトナーを構成する結着樹脂としては、特に限定されるものではなく、重合性単量体を重合することによって得られる重合体よりなるものが用いられる。この樹脂は、少なくとも一種の重合性単量体を重合することによって得られる重合体を構成材料とするものであり、一種の重合性単量体よりなるものであっても、複数種の重合性単量体を組み合わせてなるものであってもよい。
【００７１】
この結着樹脂として用いられる重合体の具体例としては、その代表的なものとして、重合性単量体としてビニル系単量体が用いられてなるビニル系重合体が挙げられる。
【００７２】
ビニル系重合体を得るためのビニル系単量体としては、たとえば、スチレンあるいはスチレン誘導体；メタクリル酸メチル、メタクリル酸エチル、メタクリル酸ｎ−ブチル、メタクリル酸ｔ−ブチル、メタクリル酸ｎ−オクチル、メタクリル酸２−エチルヘキシル、メタクリル酸ステアリル、メタクリル酸ラウリル、メタクリル酸フェニル等のメタクリル酸エステル誘導体；アクリル酸メチル、アクリル酸エチル、アクリル酸イソプロピル、アクリル酸ｎ−ブチル、アクリル酸ｔ−ブチル、アクリル酸イソブチル、アクリル酸ｎ−オクチル、アクリル酸２−エチルヘキシル、アクリル酸ステアリル、アクリル酸ラウリル、アクリル酸フェニル等のアクリル酸エステル誘導体などが挙げられる。
【００７３】
また、ビニル系重合体を得るための重合性単量体としては、ビニル系単量体と共に、例えばカルボキシル基、スルホン酸基等の官能基を側鎖に有するイオン性解離基を有するものを用いることもできる。
【００７４】
イオン性解離基を有する重合性単量体の具体例としては、カルボキシル基を有するものとして、アクリル酸、メタクリル酸、マレイン酸、イタコン酸、ケイ皮酸、フマル酸等が挙げられる。またスルホン酸基を有するものとして、スチレンスルホン酸、アリルスルホコハク酸等が挙げられる。
【００７５】
また、多官能性ビニル類を用いることにより、架橋構造を有する樹脂を得ることもできる。多官能性ビニル類の具体例としては、たとえばジビニルベンゼン、エチレングリコールジメタクリレート、エチレングリコールジアクリレート等が挙げられる。
【００７６】
本発明で使用される静電荷像現像用トナーは、上述の結着樹脂や着色剤の他、たとえば離型剤（ワックス）等の他の構成成分を含有するものであってもよい。
【００７７】
離型剤の具体例としては、ポリエチレンワックス、ポリプロピレンワックス等のポリオレフィン系ワックス；パラフィンワックス、サゾールワックス等の長鎖炭化水素系ワックス；ジステアリルケトン等のジアルキルケトン系ワックス；カルナウバワックス、モンタンワックス、トリメチロールプロパントリベヘネート、ペンタエリスリトールテトラミリステート、ペンタエリスリトールテトラステアレート、ペンタエリスリトールテトラベヘネート、ペンタエリスリトールジアセテートジベヘネート、グリセリントリベヘネート等が挙げられる。
【００７８】
本発明で使用されるトナーの構成材料として用いられる離型剤は、その融点が、通常、４０〜１２５℃であり、好ましくは５０〜１２０℃、更に好ましくは６０〜９０℃である。融点が上記範囲の離型剤を用いることにより、トナーの耐熱保存性が確保されると共に、低温定着を行なう場合はコールドオフセットの発生等の弊害を伴わずに安定した画像形成を行なうことができる。また、トナー中における離型剤の含有量は、トナー全体において１〜３０質量％であることが好ましく、５〜２０質量％がさらに好ましい。
【００７９】
本発明で使用される静電荷像現像用トナーの粒径は、体積基準メジアン径（Ｄ５０ｖ）で３μｍ以上８μｍ以下であることが好ましい。体積基準メジアン径を上記範囲とすることにより、たとえば１２００ｄｐｉ（１インチ（２．５４ｃｍ）当たりのドット数）レベルの非常に微小なドット画像を忠実に再現することが可能となる。
【００８０】
本発明で使用されるトナーの体積基準メジアン径は、「コールターマルチサイザーＴＡ−III」（ベックマン・コールター社製）にデータ処理用のコンピュータシステム（ベックマン・コールター社製）を接続した測定装置を用いて測定、算出することができる。具体的には、トナー０．０２ｇを界面活性剤溶液２０ｍＬ（静電荷像現像用トナーの分散を目的として、例えば界面活性剤成分を含む中性洗剤を純水で１０倍希釈した界面活性剤溶液）に添加して馴染ませた後、超音波分散を１分間行い、トナー分散液を調製する。このトナー分散液を、サンプルスタンド内の「ＩＳＯＴＯＮII」（ベックマン・コールター社製）の入ったビーカーに、測定装置の表示濃度が８％になるまでピペットにて注入する。この濃度範囲にすることにより、再現性のある測定値を得ることができる。そして、測定装置において、測定粒子カウント数を２５０００個、アパーチャ径を５０μｍにし、測定範囲である１〜３０μｍの範囲を２５６分割して頻度値を算出し、体積積算分率の大きい方から５０％の粒子径を体積基準メジアン径とする。
【００８１】
また、本発明で使用されるトナーは、その体積基準の粒度分布における変動係数（ＣＶ値）が、２％以上２１％以下であることが好ましく、５％以上１５％以下であることが特に好ましい。
【００８２】
体積基準の粒度分布における変動係数は、着色粒子（トナー粒子）の粒度分布における分散度を体積基準によって示したものであり、下記式（３）によって算出される。ＣＶ値は、その値が小さい程、粒度分布がシャープであることを示し、したがって着色粒子（トナー粒子）の大きさが揃っていることを意味する。
【００８３】
【数３】
2010007963.tif 000008
【００８４】
ＣＶ値を上記範囲とすることにより、トナー粒子の大きさの揃ったものとなるため、デジタル画像形成において求められる様な繊細なドットや細線をより高精度に再現することが可能になる。
【００８５】
次に、本発明で使用されるトナーの製造方法について説明する。本発明で使用される静電荷像現像用トナーは、従来公知の方法により製造することが可能である。
【００８６】
すなわち、混練工程、粉砕工程及び分級工程の順に工程を経てトナーを作製する粉砕法、重合性単量体を重合させ、その重合工程において形状や大きさを制御しながら粒子形成を行ういわゆる重合法（具体的には、たとえば乳化重合法、懸濁重合法、ポリエステル伸長法等）等の製造方法を用いて作製することができる。
【００８７】
本発明で使用される静電荷像現像用トナーは、着色粒子（外添剤を添加していない状態のトナーの母体粒子のこと）のみで構成されてなるものであってもよいが、数平均一次粒子径が４〜８００ｎｍの無機微粒子や有機微粒子等の粒子からなる外添剤（外部添加剤）や、滑剤を着色粒子に添加させてなる構成のものであってもよい。外添剤の添加により、流動性及び帯電性等が改良されると共に、クリーニング性及び転写性を向上させることができる。
【００８８】
無機微粒子としては、従来公知のものを用いることができ、たとえばシリカ微粒子、チタニア微粒子、アルミナ微粒子及びチタン酸ストロンチウム微粒子等を好適に用いることができる。また、これらの無機微粒子を疎水化処理したものを用いることもできる。
【００８９】
シリカ微粒子の具体例としては、たとえば日本エアロジル社製の「Ｒ−８０５」、「Ｒ−９７６」、「Ｒ−９７４」、「Ｒ−９７２」、「Ｒ−８１２」、「Ｒ−８０９」；ヘキスト社製の「ＨＶＫ−２１５０」、「Ｈ−２００」；キャボット社製の「ＴＳ−７２０」、「ＴＳ−５３０」、「ＴＳ−６１０」、「Ｈ−５」、「ＭＳ−５」等が挙げられる。
【００９０】
チタニア微粒子の具体例としては、たとえば日本アエロジル社製の「Ｔ−８０５」、「Ｔ−６０４」；テイカ社製の「ＭＴ−６００Ｓ」、「ＭＴ−１００Ｂ」、「ＭＴ−５００ＢＳ」、「ＭＴ−６００」、「ＭＴ−６００ＳＳ」、「ＪＡ−１」；富士チタン社製の「ＴＡ−３００ＳＩ」、「ＴＡ−５００」、「ＴＡＦ−１３０」、「ＴＡＦ−５１０」、「ＴＡＦ−５１０Ｔ」等が挙げられる。
【００９１】
アルミナ微粒子の具体例としては、たとえば日本エアロジル社製の「ＲＦＹ−Ｃ」、「Ｃ−６０４」、石原産業社製の「ＴＴＯ−５５」等が挙げられる。
【００９２】
有機微粒子としては、数平均一次粒子径が１０〜２０００ｎｍであって球形のものを用いることができ、具体的には、たとえばスチレンやメチルメタクリレート等の単独重合体及びこれらの共重合体等が挙げられる。
【００９３】
滑剤としては、高級脂肪酸の金属塩を用いることができ、具体的には、ステアリン酸の亜鉛、アルミニウム、銅、マグネシウム、カルシウム等の塩；パルミチン酸の亜鉛、銅、マグネシウム、カルシウム等の塩等が挙げられる。
【００９４】
外添剤の添加量は、トナー全体において０．１〜１０．０質量％であることが好ましい。
【００９５】
外添剤の添加方法においては、タービュラーミキサー、ヘンシェルミキサー、ナウターミキサー、Ｖ型混合機等の種々の公知の混合装置を用いることができる。
【００９６】
本発明で使用される静電荷像現像用トナーは、磁性または非磁性の一成分現像剤として、また、キャリアと混合してなる二成分現像剤として画像形成に供給されて使用することができる。
【００９７】
二成分現像剤として用いる場合、たとえば後述するタンデム型の画像形成装置により、高速で良好な画質を有するフルカラー画像を得ることが可能となる。また、静電荷像現像用トナーの構成材料を適宜に選択することにより、定着時の紙温度が１００℃程度とされるいわゆる低温定着にも好適に使用することができる。
【００９８】
本発明で使用される静電荷像現像用トナーを二成分現像剤の形態で使用する場合、キャリアとしては、鉄、フェライト、マグネタイト等の金属、それらの金属とアルミニウム、鉛等の金属との合金等、従来から公知の材料からなる磁性粒子を使用することができる。これらの中でも、特にフェライト粒子が好ましい。また、キャリアの体積平均粒径は１５〜１００μｍが好ましく、２５〜８０μｍが特に好ましい。
【００９９】
また、非磁性の一成分現像剤の形態で使用することもできる。
【０１００】
次に、本発明に係るフルカラー画像形成方法が実施可能な画像形成装置について説明する。図１は、本発明に係るフルカラー画像形成方法に使用可能なタンデム型のフルカラー画像形成装置の構成の一例を示す説明図である。
【０１０１】
図１の画像形成装置１０は、画像読取部１１及びプリンタ部１２よりなる。画像読取部１１を構成する２１は、原稿Ｇの画像情報を光電読取するための画像読取ユニットである。また、プリンタ部１２は、画像支持体搬送ベルト２６に沿って設けられた複数（図１では５個）の画像形成ユニット３０Ｙ、３０１Ｃ、３０２Ｃ、３０Ｍ、３０Ｋ、給紙カセット２２、レーザー走査装置よりなる露光装置３３、定着装置２９を備えているものである。
【０１０２】
画像形成ユニット３０Ｙは、イエロートナーによりトナー像を形成するもので、感光体３１Ｙよりなる潜像担持体を備え、この感光体３１Ｙの周囲に帯電手段３２Ｙ、現像装置３４Ｙ、転写手段３７Ｙ、クリーニング手段３８Ｙが配置された構成を有する。
【０１０３】
画像形成ユニット３０１Ｃ、３０２Ｃ、３０Ｍ、３０Ｋは、各々、シアントナー（１）、シアントナー（２）、マゼンタトナー、黒色トナーによりトナー像を形成するもので、基本的には画像形成ユニット３０Ｙと同様の構成を有している。
【０１０４】
画像支持体搬送ベルト２６は、複数の支持ローラ２６Ａ、２６Ｂに張架され、循環移動可能に支持されている。
【０１０５】
図１の画像形成装置１０では、画像形成ユニット３０Ｙ、３０１Ｃ、３０２Ｃ、３０Ｍ、３０Ｋにおいて、先ず、各感光体が帯電手段により帯電される。一方、画像読取部１１からプリンタ部１２側に出力された画像信号に対応して変調されたレーザー光が露光装置３３から出力され、このレーザー光により前述の各感光体は走査露光される。この様にして、画像読取部１１を構成する画像読取ユニット２１により読み取られた原稿Ｇの画像情報に対応したイエロー色、高い明度のシアン色、低い明度のシアン色、マゼンタ色、黒色の各色に対応する静電荷像（潜像）が各感光体上に形成される。
【０１０６】
各感光体上に形成された静電荷像は、各現像装置よりそれぞれイエロートナー、シアントナー（１）、シアントナー（２）、マゼンタトナー、黒トナーの各トナーが供給されて現像され、トナー像として可視像化される。
【０１０７】
各感光体上で各色トナー像が形成されると、これに同期して、給紙カセット２２内に収容された紙等の画像支持体が給紙ローラ２３により一枚ずつ給紙され、画像支持体搬送ベルト２６上に静電吸着されて搬送されてくる。そして、搬送されてきた画像支持体上に各感光体の各色（イエロー色、高い明度のシアン色、低い明度のシアン色、マゼンタ色、黒色）トナー像が転写手段により各々逐次転写されカラートナー像が形成される。
【０１０８】
カラートナー像が形成された画像支持体は、定着装置２９に搬送されて定着処理され、この様にして画像支持体上にフルカラー画像が形成される。その後、排紙ローラ２５に挟持されて機外の排紙トレイ２７上に排出される。
【０１０９】
図１の画像形成装置１０においては、合計５個の画像形成ユニットが、イエロートナー像、高明度シアントナー像、低明度シアントナー像、マゼンタトナー像および黒色トナー像がこの順に画像支持体上に転写されるように配置されていることにより、混色が生じた場合であっても、画像支持体上への転写が明度の高いトナー像から順になされるように現像装置が配置されていることから、混色に起因する弊害が生じにくくなっている。
【０１１０】
ここに、画像支持体としては、薄紙から厚紙までの普通紙、上質紙、アート紙あるいはコート紙などの塗工された印刷用紙、市販されている和紙やはがき用紙、ＯＨＰ用のプラスチックフィルム、布などの各種を挙げることができるが、これらに限定されるものではない。
【実施例】
【０１１１】
以下、本発明の具体的な実施例について説明するが、本発明はこれらに限定されるものではない。【０１１２】
（低明度シアントナー（シアントナー（１））の製造例１）
（１）シアン着色剤微粒子分散液の調製例１
ｎ−ドデシル硫酸ナトリウム１１．５質量部をイオン交換水１６０質量部に撹拌溶解することによって界面活性剤水溶液を調製した。この界面活性剤水溶液に、５質量部の銅フタロシアニン化合物よりなる着色剤Ｃ．Ｉ．ピグメントブルー１５：３を徐々に添加し、次いで、「クレアミックスＷモーションＣＬＭ−０．８」（エムテクニック社製）を用いて分散処理することにより、着色剤微粒子が分散された着色剤微粒子分散液（以下、「低明度シアン着色剤微粒子分散液（１）」とする。）を調製した。【０１１３】
この低明度シアン着色剤微粒子分散液（１）における着色剤微粒子の粒子径について、体積基準のメジアン径を測定したところ、１２６ｎｍであった。【０１１４】
なお、体積基準のメジアン径は、「ＭＩＣＲＯＴＲＡＣ  ＵＰＡ  １５０」（ＨＯＮＥＹＷＥＬＬ社製）を用い、サンプル屈折率１．５９、サンプル比重１．０５（球状粒子換算）、溶媒屈折率１．３３、溶媒粘度０．７９７（３０℃）および１．００２（２０℃）の測定条件により、測定セルにイオン交換水を投入することによって０点調整を行なうことによって測定した。【０１１５】
（２）シアン着色粒子の調製例１
（Ａ）コア部用樹脂粒子の調製
（ａ）第１段重合（核粒子の形成）
撹拌装置、温度センサ、冷却管、窒素導入装置を取り付けた、容積５Ｌの反応容器に、ドデシル硫酸ナトリウム（Ｃ１０Ｈ２１（ＯＣＨ２ＣＨ２）２ＳＯ３Ｎａ）よりなるアニオン系界面活性剤４質量部をイオン交換水３０４０質量部に溶解させた界面活性剤水溶液を仕込み、窒素気流下２３０ｒｐｍの撹拌速度で撹拌しながら、その内温を８０℃に上昇させ、過硫酸カリウム（ＫＰＳ）１０質量部をイオン交換水４００質量部に溶解させた重合開始剤溶液を添加し、液温を７５℃に昇温させた後、スチレン５３２質量部、ｎ−ブチルアクリレート２００質量部、メタクリル酸６８質量部およびｎ−オクチルメルカプタン１６．４質量部よりなる重合性単量体溶液を１時間かけて滴下後、７５℃にて２時間加熱、撹拌することにより重合（第１段重合）を行い、樹脂粒子（１ｈ）を含有する樹脂粒子分散液（１Ｈ）を調製した。【０１１６】
なお、得られた樹脂粒子（１ｈ）の重量平均分子量は１６５００であった。【０１１７】
（ｂ）第２段重合
撹拌装置を取り付けたフラスコ内に、スチレン１０１．１質量部、ｎ−ブチルアクリレート６２．２質量部、メタクリル酸１２．３質量部およびｎ−オクチルメルカプタン１．７５質量部からなる重合性単量体溶液を仕込み、その後パラフィンワックス「ＨＮＰ−５７」（日本製蝋社製）９３．８質量部を添加し、内温を８０℃に加温して溶解させることによって単量体溶液を調製した。【０１１８】
一方、第１段重合において用いたアニオン系界面活性剤３質量部をイオン交換水１５６０質量部に溶解させた界面活性剤水溶液を仕込み、内温が８０℃となるよう加熱した。この界面活性剤水溶液に、第１段重合において得られた樹脂粒子（１ｈ）３２．８質量部（固形分換算）を添加し、更に、パラフィンワックスを含有する単量体溶液を添加した後、循環経路を有する機械式分散機「クレアミックス」（エムテクニック社製）を用い、８時間かけて混合分散することにより、分散粒子径３４０ｎｍの乳化粒子（油滴）を含有する乳化粒子分散液を調製した。【０１１９】
次いで、この分散液に、過硫酸カリウム６質量部をイオン交換水２００質量部に溶解させた重合開始剤溶液を添加し、この系を８０℃にて３時間にわたって加熱撹拌することにより重合（第２段重合）を行い、樹脂粒子（１ｈｍ）を含有する樹脂粒子分散液（１ＨＭ）を調製した。【０１２０】
なお、得られた樹脂粒子（１ｈｍ）の重量平均分子量は２３０００であった。【０１２１】
（ｃ）第３段重合
第２段重合において得られた樹脂粒子分散液（１ＨＭ）に、過硫酸カリウム５．４５質量部をイオン交換水２２０質量部に溶解させた重合開始剤溶液を添加し、８０℃の温度条件下に、スチレン２９３．８質量部、ｎ−ブチルアクリレート１５４．１質量部およびｎ−オクチルメルカプタン７．０８質量部からなる重合性単量体溶液を１時間かけて滴下した。滴下終了後、２時間にわたって加熱撹拌することにより重合（第３段重合）を行った後、２８℃まで冷却しコア部用樹脂粒子（１）を含有する樹脂粒子分散液を得た。【０１２２】
得られたコア部用樹脂粒子（１）の重量平均分子量は２６８００であり、ガラス転移温度（Ｔｇ）は２８．１℃であった。【０１２３】
なお、この樹脂粒子分散液におけるコア部用樹脂粒子（１）の質量平均粒子径を測定したところ、１２５ｎｍであった。【０１２４】
（Ｂ）シェル用樹脂粒子の調製
前記第１段重合において、重合性単量体として、スチレン６２４質量部、ブチルアクリレート１２０質量部、メタアクリル酸５６質量部およびｎ−オクチルメルカプタン１６．４質量部を用いたこと以外は第１段重合と同様の手法により、重合を行い、これにより、シェル用樹脂粒子（１）を得た。【０１２５】
得られたシェル用樹脂粒子（１）の重量平均分子量は１６４００であり、ガラス転移温度（Ｔｇ）は６２．６℃であった。【０１２６】
なお、この樹脂粒子分散液におけるシェル用樹脂粒子（１）の質量平均粒子径を測定したところ、９５ｎｍであった。【０１２７】
（Ｃ）着色粒子の調製
（ａ）コア部の形成
撹拌装置、温度センサ、冷却管、窒素導入装置を取り付けた反応容器に、コア部用樹脂粒子（１）４２０．７質量部、イオン交換水９００質量部および低明度シアン着色剤微粒子分散液（１）２００質量部を仕込んで撹拌し、内温が３０℃となるよう調整した後、濃度５モル／リットルの水酸化ナトリウム水溶液を添加することによってｐＨを１０に調整した。【０１２８】
次いで、塩化マグネシウム６水和物２質量部をイオン交換水１０００質量部に溶解した水溶液を、撹拌下、３０℃にて１０分間かけて添加した。３分間放置した後に昇温を開始し、この系を６０分間かけて６５℃まで昇温した。その状態で、「コールターマルチサイザー３」（ベックマン・コールター社製）にて会合粒子の平均粒径を測定し、体積基準のメジアン径が５．５μｍになった時点で、塩化ナトリウム４０．２質量部をイオン交換水１０００質量部に溶解した水溶液を添加して粒子成長を停止させ、更に、液温度７０℃にて１時間にわたって加熱、撹拌することにより融着を継続させることにより、コア部（１）を含有するコア部含有液（１）を得た。【０１２９】
得られたコア部（１）について、「ＦＰＩＡ２１００」（シスメックス社製）を用い、平均円形度を測定したところ、０．９１２であった。【０１３０】
（ｂ）シェルの形成
コア部含有液（１）を６５℃に調整した後、シェル用樹脂粒子（１）９６質量部を添加し、更に、塩化マグネシウム６水和物２質量部をイオン交換水１０００質量部に溶解した水溶液を１０分間かけて添加し、７０℃にまで昇温して１時間にわたって撹拌することにより、コア部（１）の表面にシェル用樹脂粒子（１）を融着させた後、液温度７５℃にて２０分間にわたって熟成処理を行なうことにより、シェルを形成した。【０１３１】
その後、塩化ナトリウム４０．２質量部を添加することによって熟成処理（シェル形成）を停止させた後、６℃／分の条件で３０℃にまで冷却し、生成した粒子を濾過し、更に４５℃のイオン交換水による洗浄を繰り返し、４５℃の温風で乾燥することにより、コア部表面にシェルが形成されてなる構成の着色粒子（以下、「低明度シアントナー粒子（ＣＡ−１）」ともいう。）を得た。【０１３２】
（３）外添処理
得られた低明度シアントナー粒子（ＣＡ−１）に、ヘキサメチルシラザン処理したシリカ（平均一次粒径１２ｎｍ）０．６質量部およびｎ−オクチルシラン処理した二酸化チタン（平均一次粒径２４ｎｍ）０．８質量部よりなる外添剤を添加し、ヘンシェルミキサ（三井三池鉱業社製）を用い、撹拌羽の周速３５ｍ／秒、処理温度３５℃、処理時間１５分間の条件で混合する外添処理を行なうことにより、低明度シアントナー（以下、「トナー（ＣＡ−１）」とする。）を得た。【０１３３】
なお、低明度シアントナー粒子（ＣＡ−１）は、外添剤の添加によっては、その形状および粒径は変化しなかった。【０１３４】
（低明度シアントナー（シアントナー（１））の製造例２〜６）
低明度シアントナーの製造例１において、用いる着色剤を表１に示したものに変更したこと以外はシアン着色剤微粒子分散液の調製例１と同様にして着色剤微粒子分散液を得、この得られた着色剤微粒子分散液を用いたこと以外はシアン着色粒子の調製例１と同様にして着色粒子を得、更にこの得られた着色粒子に対して外添処理を施すことにより、低明度シアントナー（以下、各々、「トナー（ＣＡ−２）〜（ＣＡ−６）」とする。）を得た。【０１３５】
（高明度シアントナー（シアントナー（２））の製造例１〜６）
低明度シアントナーの製造例１において、用いる着色剤を表１に示したものに変更したこと以外はシアン着色剤微粒子分散液の調製例１と同様にして着色剤微粒子分散液を得、この得られた着色剤微粒子分散液を用いたこと以外はシアン着色粒子の調製例１と同様にして着色粒子を得、更にこの得られた着色粒子に対して外添処理を施すことにより、高明度シアントナー（以下、各々、「トナー（ＣＢ−１）〜（ＣＢ−６）」とする。）を得た。【０１３６】
（参照用シアントナーの製造例１〜３）
低明度シアントナーの製造例１において、用いる着色剤を表１に示したものに変更したこと以外はシアン着色剤微粒子分散液の調整例１と同様にして参照用の着色剤微粒子分散液を得、この得られた参照用の着色剤微粒子分散液を用いたこと以外はシアン着色粒子の調製例１と同様にして参照用の着色粒子を得、更にこの得られた着色粒子に対して外添処理を施すことにより、参照用のシアントナー（以下、各々、「参照用トナー（Ｃ−１）〜（Ｃ−３）」とする。）を得た。【０１３７】
（イエロートナーの製造例１）
（１）イエロー着色剤微粒子分散液の調製例１
ｎ−ドデシル硫酸ナトリウム１１．５質量部をイオン交換水１６０質量部に撹拌溶解することによって界面活性剤水溶液を調製した。この界面活性剤水溶液に、着色剤として、Ｃ．Ｉ．ピグメントイエロー６５及びＣ．Ｉ．ピグメントイエロー３６の混合物（質量比ＰＹ６５：ＰＹ３６＝９５：５（ＰＹ＝Ｃ．Ｉ．ピグメントイエロー））５質量部を徐々に添加し、次いで、「クレアミックスＷモーションＣＬＭ−０．８」（エムテクニック社製）を用いて分散処理することにより、着色剤微粒子が分散された着色剤微粒子分散液（以下、「イエロー着色剤微粒子分散液（１）」とする。）を調製した。【０１３８】
このイエロー着色剤微粒子分散液（１）における着色剤微粒子の粒子径について、体積基準のメジアン径を測定したところ、１２６ｎｍであった。【０１３９】
（２）イエロー着色粒子の調製例１
（Ａ）コア部用樹脂粒子の調製
（ａ）第１段重合（核粒子の形成）
撹拌装置、温度センサ、冷却管、窒素導入装置を取り付けた、容積５Ｌの反応容器に、ドデシル硫酸ナトリウム（Ｃ１０Ｈ２１（ＯＣＨ２ＣＨ２）２ＳＯ３Ｎａ）よりなるアニオン系界面活性剤４質量部をイオン交換水３０４０質量部に溶解させた界面活性剤水溶液を仕込み、窒素気流下２３０ｒｐｍの撹拌速度で撹拌しながら、その内温を８０℃に上昇させ、過硫酸カリウム（ＫＰＳ）１０質量部をイオン交換水４００質量部に溶解させた重合開始剤溶液を添加し、液温を７５℃に昇温させた後、スチレン５３２質量部、ｎ−ブチルアクリレート２００質量部、メタクリル酸６８質量部およびｎ−オクチルメルカプタン１６．４質量部よりなる重合性単量体溶液を１時間かけて滴下後、７５℃にて２時間加熱、撹拌することにより重合（第１段重合）を行い、樹脂粒子（１ｈ）を含有する樹脂粒子分散液（１Ｈ）を調製した。【０１４０】
なお、得られた樹脂粒子（１ｈ）の重量平均分子量は１６５００であった。【０１４１】
（ｂ）第２段重合
撹拌装置を取り付けたフラスコ内に、スチレン１０１．１質量部、ｎ−ブチルアクリレート６２．２質量部、メタクリル酸１２．３質量部およびｎ−オクチルメルカプタン１．７５質量部からなる重合性単量体溶液を仕込み、その後パラフィンワックス「ＨＮＰ−５７」（日本製蝋社製）９３．８質量部を添加し、内温を８０℃に加温して溶解させることによって単量体溶液を調製した。【０１４２】
一方、第１段重合において用いたアニオン系界面活性剤３質量部をイオン交換水１５６０質量部に溶解させた界面活性剤水溶液を仕込み、内温が８０℃となるよう加熱した。この界面活性剤水溶液に、第１段重合において得られた樹脂粒子（１ｈ）３２．８質量部（固形分換算）を添加し、更に、パラフィンワックスを含有する単量体溶液を添加した後、循環経路を有する機械式分散機「クレアミックス」（エムテクニック社製）を用い、８時間かけて混合分散することにより、分散粒子径３４０ｎｍの乳化粒子（油滴）を含有する乳化粒子分散液を調製した。【０１４３】
次いで、この分散液に、過硫酸カリウム６質量部をイオン交換水２００質量部に溶解させた重合開始剤溶液を添加し、この系を８０℃にて３時間にわたって加熱撹拌することにより重合（第２段重合）を行い、樹脂粒子（１ｈｍ）を含有する樹脂粒子分散液（１ＨＭ）を調製した。【０１４４】
なお、得られた樹脂粒子（１ｈｍ）の重量平均分子量は２３０００であった。【０１４５】
（ｃ）第３段重合
第２段重合において得られた樹脂粒子分散液（１ＨＭ）に、過硫酸カリウム５．４５質量部をイオン交換水２２０質量部に溶解させた重合開始剤溶液を添加し、８０℃の温度条件下に、スチレン２９３．８質量部、ｎ−ブチルアクリレート１５４．１質量部およびｎ−オクチルメルカプタン７．０８質量部からなる重合性単量体溶液を１時間かけて滴下した。滴下終了後、２時間にわたって加熱撹拌することにより重合（第３段重合）を行った後、２８℃まで冷却しコア部用樹脂粒子（１）を含有する樹脂粒子分散液を得た。【０１４６】
得られたコア部用樹脂粒子（１）の重量平均分子量は２６８００であり、ガラス転移温度（Ｔｇ）は２８．１℃であった。【０１４７】
なお、この樹脂粒子分散液におけるコア部用樹脂粒子（１）の質量平均粒子径を測定したところ、１２５ｎｍであった。【０１４８】
（Ｂ）シェル用樹脂粒子の調製
前記の第１段重合において、重合性単量体として、スチレン６２４質量部、ブチルアクリレート１２０質量部、メアクリル酸５６質量部およびｎ−オクチルメルカプタン１６．４質量部を用いたこと以外は第１段重合と同様の手法により、重合を行い、これにより、シェル用樹脂粒子（１）を得た。【０１４９】
得られたシェル用樹脂粒子（１）の重量平均分子量は１６４００であり、ガラス転移温度（Ｔｇ）は６２．６℃であった。【０１５０】
なお、この樹脂粒子分散液におけるシェル用樹脂粒子（１）の質量平均粒子径を測定したところ、９５ｎｍであった。【０１５１】
（Ｃ）イエロー着色粒子の調製
（ａ）コア部の形成
撹拌装置、温度センサ、冷却管、窒素導入装置を取り付けた反応容器に、コア部用樹脂粒子（１）４２０．７質量部、イオン交換水９００質量部およびイエロー着色剤微粒子分散液（１）２００質量部を仕込んで撹拌し、内温が３０℃となるよう調整した後、濃度５モル／リットルの水酸化ナトリウム水溶液を添加することによってｐＨを１０に調整した。【０１５２】
次いで、塩化マグネシウム６水和物２質量部をイオン交換水１０００質量部に溶解した水溶液を、撹拌下、３０℃にて１０分間かけて添加した。３分間放置した後に昇温を開始し、この系を６０分間かけて６５℃まで昇温した。その状態で、「コールターマルチサイザー３」（ベックマン・コールター社製）にて会合粒子の平均粒径を測定し、体積基準のメジアン径が５．５μｍになった時点で、塩化ナトリウム４０．２質量部をイオン交換水１０００質量部に溶解した水溶液を添加して粒子成長を停止させ、更に、液温度７０℃にて１時間にわたって加熱、撹拌することにより融着を継続させることにより、コア部（２）を含有するコア部含有液（２）を得た。【０１５３】
得られたコア部（２）について、「ＦＰＩＡ２１００」（シスメックス社製）を用い、平均円形度を測定したところ、０．９１２であった。【０１５４】
（ｂ）シェルの形成
コア部含有液（２）を６５℃に調整した後、シェル用樹脂粒子（１）９６質量部を添加し、更に、塩化マグネシウム６水和物２質量部をイオン交換水１０００質量部に溶解した水溶液を１０分間かけて添加し、７０℃にまで昇温して１時間にわたって撹拌することにより、コア部（２）の表面にシェル用樹脂粒子（１）を融着させた後、液温度７５℃にて２０分間にわたって熟成処理を行なうことにより、シェルを形成した。【０１５５】
その後、塩化ナトリウム４０．２質量部を添加することによって熟成処理（シェル形成）を停止させた後、６℃／分の条件で３０℃にまで冷却し、生成した粒子を濾過し、更に４５℃のイオン交換水による洗浄を繰り返し、４５℃の温風で乾燥することにより、コア部表面にシェルが形成されてなる構成の着色粒子（以下、「イエロートナー粒子（Ｙ−１）」ともいう。）を得た。【０１５６】
（３）外添処理
得られたイエロートナー粒子（Ｙ−１）に、ヘキサメチルシラザン処理したシリカ（平均一次粒径１２ｎｍ）０．６質量部およびｎ−オクチルシラン処理した二酸化チタン（平均一次粒径２４ｎｍ）０．８質量部よりなる外添剤を添加し、ヘンシェルミキサ（三井三池鉱業社製）を用い、撹拌羽の周速３５ｍ／秒、処理温度３５℃、処理時間１５分間の条件で混合する外添処理を行なうことにより、イエロートナー（以下、「トナー（Ｙ−１）」とする。）を得た。【０１５７】
なお、イエロートナー粒子（Ｙ−１）は、外添剤の添加によっては、その形状および粒径は変化しなかった。【０１５８】
（イエロートナーの製造例２および３）
イエロートナーの製造例１において、用いる着色剤を表１に示したものに変更したこと以外はイエロー着色剤微粒子分散液の調整例１と同様にして着色剤微粒子分散液を得、この得られた着色剤微粒子分散液を用いたこと以外はイエロー着色粒子の調製例１と同様にして着色粒子を得、更にこの得られた着色粒子に対して外添処理を施すことにより、イエロートナー（以下、各々、「トナー（Ｙ−１）および（Ｙ−２）」とする。）を得た。【０１５９】
（マゼンタトナーの製造例１）
（１）マゼンタ着色剤微粒子分散液の調製例１
ｎ−ドデシル硫酸ナトリウム１１．５質量部をイオン交換水１６０質量部に撹拌溶解することによって界面活性剤水溶液を調製した。この界面活性剤水溶液に、前記化学式（４）で表されるキレート化合物よりなる着色剤７質量部を徐々に添加し、次いで、「クレアミックスＷモーションＣＬＭ−０．８」（エムテクニック社製）を用いて分散処理することにより、着色剤微粒子が分散された着色剤微粒子分散液（以下、「マゼンタ着色剤微粒子分散液（１）」とする。）を調製した。【０１６０】
このマゼンタ着色剤微粒子分散液（１）における着色剤微粒子の粒子径について、体積基準のメジアン径を測定したところ、６２６ｎｍであった。【０１６１】
（２）マゼンタ着色粒子の調製例１
（Ａ）コア部用樹脂粒子の調製
（ａ）第１段重合（核粒子の形成）
撹拌装置、温度センサ、冷却管、窒素導入装置を取り付けた、容積５Ｌの反応容器に、ドデシル硫酸ナトリウムよりなるアニオン系界面活性剤４質量部をイオン交換水３０４０質量部に溶解させた界面活性剤水溶液を仕込み、窒素気流下２３０ｒｐｍの撹拌速度で撹拌しながら、その内温を８０℃に上昇させ、過硫酸カリウム（ＫＰＳ）１０質量部をイオン交換水４００質量部に溶解させた重合開始剤溶液を添加し、液温を７５℃に昇温させた後、スチレン５３２質量部、ｎ−ブチルアクリレート２００質量部、メタクリル酸６８質量部およびｎ−オクチルメルカプタン１６．４質量部よりなる重合性単量体溶液を１時間かけて滴下後、７５℃にて２時間加熱、撹拌することにより重合（第１段重合）を行い、樹脂粒子（１ｈ）を含有する樹脂粒子分散液（１Ｈ）を調製した。【０１６２】
なお、得られた樹脂粒子（１ｈ）の重量平均分子量は１６５００であった。【０１６３】
（ｂ）第２段重合
撹拌装置を取り付けたフラスコ内に、スチレン１０１．１質量部、ｎ−ブチルアクリレート６２．２質量部、メタクリル酸１２．３質量部およびｎ−オクチルメルカプタン１．７５質量部からなる重合性単量体溶液を仕込み、その後パラフィンワックス「ＨＮＰ−５７」（日本製蝋社製）９３．８質量部を添加し、内温を８０℃に加温して溶解させることによって単量体溶液を調製した。【０１６４】
一方、第１段重合において用いたアニオン系界面活性剤３質量部をイオン交換水１５６０質量部に溶解させた界面活性剤水溶液を仕込み、内温が８０℃となるよう加熱した。この界面活性剤水溶液に、第１段重合において得られた樹脂粒子（１ｈ）３２．８質量部（固形分換算）を添加し、更に、パラフィンワックスを含有する単量体溶液を添加した後、循環経路を有する機械式分散機「クレアミックス」（エムテクニック社製）を用い、８時間かけて混合分散することにより、分散粒子径３４０ｎｍの乳化粒子（油滴）を含有する乳化粒子分散液を調製した。【０１６５】
次いで、この分散液に、過硫酸カリウム６質量部をイオン交換水２００質量部に溶解させた重合開始剤溶液を添加し、この系を８０℃にて３時間にわたって加熱撹拌することにより重合（第２段重合）を行い、樹脂粒子（１ｈｍ）を含有する樹脂粒子分散液（１ＨＭ）を調製した。【０１６６】
なお、得られた樹脂粒子（１ｈｍ）の重量平均分子量は２３０００であった。【０１６７】
（ｃ）第３段重合
第２段重合において得られた樹脂粒子分散液（１ＨＭ）に、過硫酸カリウム５．４５質量部をイオン交換水２２０質量部に溶解させた重合開始剤溶液を添加し、８０℃の温度条件下に、スチレン２９３．８質量部、ｎ−ブチルアクリレート１５４．１質量部およびｎ−オクチルメルカプタン７．０８質量部からなる重合性単量体溶液を１時間かけて滴下した。滴下終了後、２時間にわたって加熱撹拌することにより重合（第３段重合）を行った後、２８℃まで冷却しコア部用樹脂粒子（１）を含有する樹脂粒子分散液を得た。【０１６８】
得られたコア部用樹脂粒子（１）の重量平均分子量は２６８００であり、ガラス転移温度（Ｔｇ）は２８．１℃であった。【０１６９】
なお、この樹脂粒子分散液におけるコア部用樹脂粒子（１）の質量平均粒子径を測定したところ、１２５ｎｍであった。【０１７０】
（Ｂ）シェル用樹脂粒子の調製
前記の第１段重合において、重合性単量体として、スチレン６２４質量部、ブチルアクリレート１２０質量部、メアクリル酸５６質量部およびｎ−オクチルメルカプタン１６．４質量部を用いたこと以外は第１段重合と同様の手法により、重合を行い、これにより、シェル用樹脂粒子（１）を得た。【０１７１】
得られたシェル用樹脂粒子（１）の重量平均分子量は１６４００であり、ガラス転移温度（Ｔｇ）は６２．６℃であった。【０１７２】
なお、この樹脂粒子分散液におけるシェル用樹脂粒子（１）の質量平均粒子径を測定したところ、９５ｎｍであった。
（Ｃ）マゼンタ着色粒子の調製
（ａ）コア部の形成
撹拌装置、温度センサ、冷却管、窒素導入装置を取り付けた反応容器に、コア部用樹脂粒子（１）４２０．７質量部、イオン交換水９００質量部およびマゼンタ着色剤微粒子分散液（１）２００質量部を仕込んで撹拌し、内温が３０℃となるよう調整した後、濃度５モル／リットルの水酸化ナトリウム水溶液を添加することによってｐＨを１０に調整した。【０１７３】
次いで、塩化マグネシウム６水和物２質量部をイオン交換水１０００質量部に溶解した水溶液を、撹拌下、３０℃にて１０分間かけて添加した。３分間放置した後に昇温を開始し、この系を６０分間かけて６５℃まで昇温した。その状態で、「コールターマルチサイザー３」（ベックマン・コールター社製）にて会合粒子の平均粒径を測定し、体積基準のメジアン径が５．５μｍになった時点で、塩化ナトリウム４０．２質量部をイオン交換水１０００質量部に溶解した水溶液を添加して粒子成長を停止させ、更に、液温度７０℃にて１時間にわたって加熱、撹拌することにより融着を継続させることにより、コア部（３）を含有するコア部含有液（３）を得た。【０１７４】
得られたコア部（３）について、「ＦＰＩＡ２１００」（シスメックス社製）を用い、平均円形度を測定したところ、０．９１２であった。【０１７５】
（ｂ）シェルの形成
コア部含有液（３）を６５℃に調整した後、シェル用樹脂粒子（１）９６質量部を添加し、更に、塩化マグネシウム６水和物２質量部をイオン交換水１０００質量部に溶解した水溶液を１０分間かけて添加し、７０℃にまで昇温して１時間にわたって撹拌することにより、コア部（３）の表面にシェル用樹脂粒子（１）を融着させた後、液温度７５℃にて２０分間にわたって熟成処理を行なうことにより、シェルを形成した。【０１７６】
その後、塩化ナトリウム４０．２質量部を添加することによって熟成処理（シェル形成）を停止させた後、６℃／分の条件で３０℃にまで冷却し、生成した粒子を濾過し、更に４５℃のイオン交換水による洗浄を繰り返し、４５℃の温風で乾燥することにより、コア部表面にシェルが形成されてなる構成の着色粒子（以下、「マゼンタトナー粒子（Ｍ−１）」ともいう。）を得た。【０１７７】
（３）外添処理
得られたマゼンタシアントナー粒子（Ｍ−１）に、ヘキサメチルシラザン処理したシリカ（平均一次粒径１２ｎｍ）０．６質量部およびｎ−オクチルシラン処理した二酸化チタン（平均一次粒径２４ｎｍ）０．８質量部よりなる外添剤を添加し、ヘンシェルミキサ（三井三池鉱業社製）を用い、撹拌羽の周速３５ｍ／秒、処理温度３５℃、処理時間１５分間の条件で混合する外添処理を行なうことにより、マゼンタトナー（以下、「トナー（Ｍ−１）」とする。）を得た。【０１７８】
なお、マゼンタトナー粒子（Ｍ−１）は、外添剤の添加によっては、その形状および粒径は変化しなかった。【０１７９】
（マゼンタトナーの製造例２および３）
マゼンタトナーの製造例１において、用いる着色剤を表１に示したものに変更したこと以外はマゼンタ着色剤微粒子分散液の調製例１と同様にして着色剤微粒子分散液を得、この得られた着色剤微粒子分散液を用いたこと以外はマゼンタ着色粒子の調製例１と同様にして着色粒子を得、更にこの得られた着色粒子に対して外添処理を施すことにより、マゼンタトナー（以下、各々、「トナー（Ｍ−１）および（Ｍ−２）」とする。）を得た。【０１８０】
（トナーの軟化点温度の測定）
得られた各トナーの軟化点温度は、「フローテスターＣＦＴ−５００」（島津製作所社製）を用い、前述した方法で測定した。結果を表１に示す。【０１８１】
（最大彩度の測定）
（１）シアントナーの最大彩度の測定
市販の電子写真式カラー画像形成装置「ｂｉｚｈｕｂ  ＰＲＯ  Ｃ６５００」（コニカミノルタビジネステクノロジーズ社製）を用い、「ＥＣＩ  ２００２画像データ」およびシアン色の階調評価パッチに基づく画像を、坪量１２８ｇ／ｍ２、明度９３の転写紙「ＰＯＤ  グロスコート」（王子製紙社製）上に形成し、この転写紙上のトナー付着量と、彩度の関係を確認した。そして、その関係に基づき、特定トナー付着量または最大トナー付着量における彩度を最大彩度とした。結果を表１に示す。【０１８２】
ここに、彩度は、分光光度計「Ｇｒｅｔａｇ  Ｍａｃｂｅｔｈ  Ｓｐｅｃｔｒｏｌｉｎｏ」（Ｇｒｅｔａｇ  Ｍａｃｂｅｔｈ社製）を用い、光源にＤ６５光源、反射測定アパーチャにφ４ｍｍのものを使用し、測定波長域３８０〜７３０ｎｍを１０ｎｍ間隔、視野角（ｏｂｓｅｒｖｅｒ）を２°、基準合わせに専用白タイルを用いる測定条件により、色相角ｈ１９５度の条件で測定されるａ＊の値およびｂ＊の値に基づき、上記式（１）によって算出した。
（２）イエロートナーの最大彩度の測定
前記シアントナーの最大彩度の測定において、シアン色の階調評価バッチに代えてイエロー色の階調評価パッチを用い、また色相角ｈの条件を１９５度から７５度に変更したこと以外は当該シアントナーの最大彩度の測定と同様の手法によって最大彩度を算出した。結果を表１に示す。【０１８３】
（３）マゼンタトナーの最大彩度の測定
前記シアントナーの最大彩度の測定において、シアン色の階調評価バッチに代えてマゼンタ色の階調評価パッチを用い、また色相角ｈの条件を１９５度から３１５度に変更したこと以外は当該シアントナーの最大彩度の測定と同様の手法によって最大彩度を算出した。結果を表１に示す。【０１８４】
（明度の測定）
分光光度計「Ｇｒｅｔａｇ  Ｍａｃｂｅｔｈ  Ｓｐｅｃｔｒｏｌｉｎｏ」（Ｇｒｅｔａｇ  Ｍａｃｂｅｔｈ社製）を用い、光源にＤ６５光源、反射測定アパーチャにφ４ｍｍのものを使用し、測定波長域３８０〜７３０ｎｍを１０ｎｍ間隔、視野角（ｏｂｓｅｒｖｅｒ）を２°、基準合わせに専用白タイルを用いる測定条件によって測定した。結果を表１に示す。【０１８５】
（階調性の評価）
上述した各色階調評価バッチの階調段差を目視観察し、
全ての階調段差の識別が可能なものを「◎」、
ベタ画像パッチと隣接する高濃度パッチの識別のみできず、他は識別できたものを「○」、
上記以外のものを「×」として、階調性を評価した。【０１８６】
【表１】
2010007963.tif 000009
【０１８７】
表１中、「ＣｕＰｃ」は、Ｃ．Ｉ．ピグメントブルー１５：３を示し、「ＳｉＰｃ」は、化学式（２）の化合物を示す。また、「ＣｕＰｃ染料」は、Ｃ．Ｉ．ソルベントブルー７０を示し、「キレート」は、化学式（４）の化合物を示す。また、「ローダミン染料」は、Ｃ．Ｉ．ソルベントレッド４９を示し、「ローダミン顔料」は、Ｃ．Ｉ．ピグメントレッド８１：４を示す。また、「ＰＹ６５」は、Ｃ．Ｉ．ピグメントイエロー６５を示し、「ＰＹ７４」は、Ｃ．Ｉ．ピグメントイエロー７４を示す。さらに、「ＰＹ３６」は、Ｃ．Ｉ．ピグメントイエロー３６を示し、「ＰＹ１３９」は、Ｃ．Ｉ．ピグメントイエロー１３９を示す。【０１８８】
（現像剤の製造例１〜１８及び参照用現像剤１〜３の製造例）
トナー（ＣＡ−１）〜（Ｍ−３）及び参照用トナー（Ｃ−１）〜（Ｃ−３）の各々に、シリコーン樹脂を被覆した体積平均粒径６０μｍのフェライトキャリアを、前記トナーの濃度が６質量％となるよう混合することにより、現像剤（ＣＡ−１）〜（Ｍ−３）及び参照用現像剤（１）〜（３）を得た。【０１８９】
〔実施例１〜１１及び比較例１〜３〕
得られた現像剤（ＣＡ−１）〜（Ｍ−３）及び参照用現像剤（１）〜（３）を、下記表２に示すように組み合わせて用いて画像を形成することにより、下記の評価を行った。【０１９０】
（色再現性評価）
ホームページ上に掲載されている会社のロゴマークのうちの、水色系ロゴマーク（ライトブルーロゴマーク）、青色系ロゴマーク（ダークブルーロゴマーク）および緑色系ロゴマークの各々５０個を、コンピュータのディスプレイ上に表示し、図１に示す画像形成装置を用い、この画像形成装置の４個の現像手段の各々に対して表２に示す現像剤を適用し、転写紙「和紙コピー大王」（小津産業社製）にプリントした。この転写紙上にプリントされたロゴマークと、ディスプレイに表示されているロゴマークとを比較し、転写紙上に違和感なくロゴマークの色が再現されているか否かを、１０〜７０代のパネラー１００人に確認してもらい、「再現されている」と確認したパネラーの人数が、９０人以上である場合を優良として「◎」、８０人以上であって９０人未満である場合を良好として「○」、６０人以上であって８０人未満である場合を実用可能として「△」、６０人未満である場合を不良として「×」と評価した。結果を表２に示す。【０１９１】
ここに、色再現性評価に用いたコンピュータを示す。
・「ｉＭａｃ」（アップルコンピュータ株式会社）
・２４インチワイドスクリーンＬＣＤ
・解像度１９２０×１２００ピクセル
・２．１６ＧＨｚ  Ｉｎｔｅｌ  Ｃｏｒｅ  ２  Ｄｕｏ  プロセッサ１
・４ＭＢ共有Ｌ２キャッシュ
・１ＧＢメモリ（２×５１２ＭＢ  ＳＯ−ＤＩＭＭ）
・２５０ＧＢシリアルＡＴＡハードドライブ２
・８ｘ  二層式  ＳｕｐｅｒＤｒｉｖｅ  （ＤＶＤ＋Ｒ  ＤＬ、ＤＶＤ±ＲＷ、ＣＤ−ＲＷ）
・ＮＶＩＤＩＡ  ＧｅＦｏｒｃｅ  ７３００  ＧＴ  １２８ＭＢ  ＧＤＤＲ３  メモリ
・ＡｉｒＭａｃ  ＥｘｔｒｅｍｅおよびＢｌｕｅｔｏｏｔｈ  ２．０内蔵
・Ａｐｐｌｅ  Ｒｅｍｏｔｅ
（色調再現性評価）
（１）緑色系カラーコードの色調再現性評価
前記の色再現性評価において用いたコンピュータのディスプレイ上に、下記の８色の緑色系カラーコードのパッチ画像を出力し、図１に示す画像形成装置を用い、この画像形成装置の４個の現像手段の各々に対して表２に示す現像剤を適用し、転写紙「和紙コピー大王」（小津産業社製）にプリントした。この転写紙上にプリントされた画像の色調を目視にて確認し、８色の画像のいずれもが識別された場合を優良として「◎」、識別された画像数（色数）が６以上で８未満である場合を良好として「○」、識別された画像数（色数）が６未満である場合を不良として「×」と評価した。結果を表２に示す。【０１９２】
ここに、評価に用いた８色の緑色系のカラーコードは、ＹｅｌｌｏｗＧｒｅｅｎ（＃９ＡＣＤ３２）、ＧｒｅｅｎＹｅｌｌｏｗ（＃ＡＤＦＦ２Ｆ）、Ｃｈａｒｔｒｅｕｓｅ（＃７ＦＦＦ００）、Ｌｉｍｅ（＃００ＦＦ００）、ＳｐｒｉｎｇＧｒｅｅｎ（＃００ＦＦ７Ｆ）、ＭｅｄｉｕｍｕＳｐｒｉｎｇＧｒｅｅｎ（＃００ＦＡ９Ａ）、ＬｉｍｅＧｒｅｅｎ（＃３２ＣＤ３２）およびＭｅｄｉｕｍＳｅａＧｒｅｅｎ（＃３ＣＢ３７１）である。【０１９３】
（２）暗色系青紫色系カラーコードの色調再現性評価
前記の色再現性評価において用いたコンピュータのディスプレイ上に、下記の７色の青紫色系カラーコードのパッチ画像を出力し、図１に示す画像形成装置を用い、この画像形成装置の４個の現像手段の各々に対して表２に示す現像剤を適用し、転写紙「和紙コピー大王」（小津産業社製）にプリントした。この転写紙上にプリントされた画像の色調を目視にて確認し、７色の画像のいずれもが識別された場合を優良として「◎」、識別された画像数（色数）が５以上で７未満である場合を良好として「○」、識別された画像数（色数）が５未満である場合を不良として「×」と評価した。結果を表２に示す。【０１９４】
ここに、評価に用いた７色の青紫色系カラーコードは、＃７ｆ００ｆｆ、＃７７００ｅｆ、＃７０００ｅ０、＃６８００ｄ１、＃６０００ｃ１、＃５９００ｂ２および＃５１００ａ３である。【０１９５】
（画質評価：粒状性および均質性の評価）
日本画像学会第一部会発行の「日本画像学会テストチャートＮｏ．３」におけるサンプル番号５−１（カラー連続調ポートレートとカラー階調バッチ）を、図１に示す画像形成装置を用い、この画像形成装置の４個の現像手段の各々に対して表２に示す現像剤を適用し、転写紙「和紙コピー大王」（小津産業社製）にプリントした。この転写紙上にプリントされた画像を目視および２０倍のルーペで観察し、目視による観察によって粒状性を全く感じさせず、かつ２０倍のルーペによる観察によってドット間にチリの原因となるトナー粒子が確認されなかった場合を「◎」、目視による観察によって注視することによりかすかな粒状性を感じる、もしくは、２０倍のルーペによる観察によってドット間にチリの原因となるトナー粒子が１〜３個確認された場合を「○」、目視による観察によって「○」の評価をすべき画像に比してガサツキ感を感じる、もしくは、２０倍のルーペによる観察によってドット間にチリの原因となるトナー粒子が計数困難なほど存在する場合を「×」と評価した。結果を表２に示す。【０１９６】
（階調性評価）
上記手順により作製したプリント画像上のカラー階調バッチの階調段差を目視観察し、
全ての階調段差の識別が可能なものを「◎」、
ベタ画像パッチと隣接する高濃度パッチの識別のみできず、他は識別できたものを「○」、
上記以外のものを「×」として、階調性を評価した。結果を表２に示す。【０１９７】
【表２】
2010007963.tif 000010
【０１９８】
表２に示す様に、本発明の構成を満たす２種類のシアントナーを使用した「実施例１〜１１」は、いずれも良好な色再現性が得られることが確認され、特に、緑色や暗色の青紫色の画像の色調再現性で良好な結果が得られた。また、階調性についても良好な結果が得られた。また、実施例１および実施例４においては、画像形成に用いた現像剤を構成する４種類のトナーの軟化点の最大値と最小値との差を４℃未満とすることにより、光沢むらがなく、しかもトナーによる画像の微妙な盛り上がりも違和感のない良好な画像が得られることが確認された。
【符号の説明】
【０１９９】
１０  画像形成装置
１１  画像読取部
１２  プリンタ部
２１  画像読取ユニット
２２  給紙カセット
２３  給紙ローラ
２５  排紙ローラ
２６  画像支持体搬送ベルト
２６Ａ、２６Ｂ  支持ローラ
２７  排紙トレイ
２９  定着装置
３０（３０Ｙ、３０１Ｃ、３０２Ｃ、３０Ｍ、３０Ｋ）  画像形成ユニット
３１Ｙ  感光体
３２Ｙ  帯電手段
３３  露光装置
３４Ｙ  現像装置
３７Ｙ  転写手段
３８Ｙ  クリーニング手段
【図１】
2010007963.tif 000011
【国際調査報告】
2010007963.tif 000012
2010007963.tif 000013
2010007963.tif 000014
2010007963.tif 000015